(57)【要約】  本発明は、バイオ系モノマーから少なくとも部分的に調製される熱膨張性ミクロスフェアおよびその製造の方法に関する。ミクロスフェアは、発泡剤を封入する熱可塑性ポリマーシェルを含み、熱可塑性ポリマーシェルは、イタコン酸ジアルキルエステルと、少なくとも１種の脂肪族または芳香族モノエチレン性不飽和コモノマーとのコポリマーを含み、イタコン酸ジアルキルエステルは式（１）：    【化１】2021503368.tif 000017［式中、Ｒ１およびＲ２のそれぞれは、互いに別々に、好ましくは１〜４個の炭素原子を有する、アルキル基である］により、コポリマーは、コモノマーの全重量に対して０〜５０重量％のビニル芳香族コモノマーを含む。本発明は、様々な用途に使用することができる膨張ミクロスフェアをさらに提供する。
2021503368.tif 000002
【特許請求の範囲】
【請求項１】
発泡剤を封入する熱可塑性ポリマーシェルを含む熱膨張性ミクロスフェアであって、前記熱可塑性ポリマーシェルが、イタコン酸ジアルキルエステルと、少なくとも１種の脂肪族または芳香族モノエチレン性不飽和コモノマーとのコポリマーを含み、前記イタコン酸ジアルキルエステルが、式（１）：
【化１】
2021503368.tif 000016
［式中、Ｒ１およびＲ２のそれぞれは、互いに別々に、好ましくは１〜４個の炭素原子を有する、アルキル基である］
により、前記コポリマーが、前記コモノマーの全重量に対して０〜５０重量％のビニル芳香族コモノマーを含む、熱膨張性ミクロスフェア。
【請求項２】
前記イタコン酸ジアルキルエステルが、イタコン酸ジメチル（ＤＭＩ）、イタコン酸ジエチル（ＤＥＩ）、イタコン酸ジ（ｎ−プロピル）、イタコン酸ジイソプロピル、イタコン酸ジブチル（ＤＢＩ）からなる群から選択される、請求項１に記載のミクロスフェア。
【請求項３】
前記コポリマーが、前記コモノマーの全重量に対して５０重量％未満の前記イタコン酸ジアルキルエステルモノマーを含む、請求項１または２に記載のミクロスフェア。
【請求項４】
前記ポリマーが、１０重量％未満のビニル芳香族コモノマーを含み、好ましくはビニル芳香族コモノマーを実質的に含まない、請求項１から３のいずれか一項に記載のミクロスフェア。
【請求項５】
前記少なくとも１種のモノエチレン性不飽和コモノマーが、不飽和ラクトン、アクリロニトリル、メタクリロニトリル、メタクリル酸メチル、塩化ビニリデン、アクリル酸メチル、（メタ）アクリル酸および（メタ）アクリルアミドからなるリストから選択される、請求項１から４のいずれか一項に記載のミクロスフェア。
【請求項６】
前記不飽和ラクトンが、α−メチレン−γ−バレロラクトン（ＭＶＬ）、β−メチル−α−メチレン−γ−ブチロラクトン（ＭＭＢＬ）およびα−メチレン−γ−ブチロラクトン（ＭＢＬ）からなる群から選択される、請求項５に記載のミクロスフェア。
【請求項７】
前記発泡剤が、炭化水素であり、好ましくは、ｎ−ブタン、イソブタン、ｎ−ペンタン、イソペンタン、シクロペンタン、ネオペンタン、ヘキサン、イソヘキサン、ネオヘキサン、シクロヘキサン、ヘプタン、イソヘプタン、オクタン、イソオクタン、デカン、ドデカン、イソドデカンおよびその任意の組み合わせからなる群から選択される、請求項１から６のいずれか一項に記載のミクロスフェア。
【請求項８】
請求項１から７のいずれか一項に記載のミクロスフェアを製造するための方法であって、発泡剤の存在下でフリーラジカル開始剤を使用するエチレン性不飽和モノマー（複数可）の水性懸濁重合を含み、少なくとも１種のエチレン性不飽和モノマーが、請求項１に記載の式（１）を有するイタコン酸ジアルキルエステルである、方法。
【請求項９】
前記懸濁液が、１つまたは複数のオルガノシラン基で場合により改質されているＳｉＯ２、またはＭｇ（ＯＨ）２によって安定される、請求項８に記載の方法。
【請求項１０】
請求項１から７のいずれか一項に記載のミクロスフェアの熱膨張によって得られる、膨張ミクロスフェア。
【請求項１１】
請求項１０に記載の膨張ミクロスフェアを製造するための方法であって、請求項１から７のいずれか一項に記載の膨張性ミクロスフェアを、それらが膨張するように加熱することを含む、方法。
【発明の詳細な説明】
【技術分野】
【０００１】
本発明は、バイオ系モノマーから少なくとも部分的に調製される熱膨張性ミクロスフェアおよびその製造の方法に関する。本発明は、さらに、熱膨張性ミクロスフェアから調製される膨張ミクロスフェアを提供する。
【背景技術】
【０００２】
熱膨張性ミクロスフェアは、例えば、米国特許第３，６１５，９７２号明細書および国際公開第２００７／０９１９６０号パンフレットに開示されているように、当業界で公知である。熱膨張性ミクロスフェアは、熱可塑性樹脂のシェルおよびその中に封入された発泡剤（噴射剤）を含む。加熱すると、熱可塑性シェルは軟化し、同時に発泡剤は熱可塑性シェル内に保持されたまま揮発して、次には熱膨張性の熱可塑性ミクロスフェアの膨張を引き起して膨張ミクロスフェアを形成する。膨張性ミクロスフェアは、様々な形態で、例えば乾燥した自由流動性粒子として、水性スラリー、または部分的に脱水された湿潤ケーキとして上市されている。
【０００３】
膨張性ミクロスフェアは、発泡剤の存在下でエチレン性不飽和モノマーを重合することにより作製することができる。熱可塑性シェル用のポリマーを形成するために使用される従来のモノマーは、ビニル含有モノマーの混合物、例えば、様々な組み合わせの塩化ビニリデン、アクリロニトリル、メタクリル酸メチル、アクリル酸メチル、メタクリロニトリルおよびメタクリル酸である。従来のモノマーが使用されるのは、それらが熱可塑性シェルに熱可塑性を与え、膨張ミクロスフェアを形成するために発泡剤をその中に保持しつつ加熱した場合、熱膨張性の熱可塑性ミクロスフェアの十分な膨張を確実にするからである。
【発明の概要】
【発明が解決しようとする課題】
【０００４】
従来のモノマーは一般に、化石燃料に由来する石油化学品から作製される。したがって、再生可能資源（バイオ系モノマー）から得られるモノマーから少なくとも部分的に作製されるポリマーにおいて必要性が増大している。
【０００５】
しかしながら、バイオ系モノマーが従来のモノマーの要求を満たし、これらと適合してポリマーを形成する必要があるので、バイオ系モノマーによる従来のモノマーの置き換えは容易でない。ポリマーから膨張性ミクロスフェアを製造するためには、はるかに多くの要求事項がある。第一に、発泡剤が封入されるには、ポリマーは、懸濁重合反応中にコア−シェル粒子を得るための的確な界面エネルギーを有していなければならない。第二に、生成するポリマーは、発泡剤を保持することができるような良好なガスバリヤー性を有していなければならない。最後に、膨張するあいだにシェルが広がることができるには、ポリマーは、ガラス転移温度Ｔｇより上に適切な粘弾性がなければならない。
【課題を解決するための手段】
【０００６】
驚くべきことに、ポリマーがイタコン酸ジアルキルエステルに基づくコポリマーである場合、上記の要求事項が満たされること、および、イタコン酸ジアルキルエステルのコポリマーから良好な膨張特性を有する熱膨張性ミクロスフェアを得ることが可能であることが見いだされた。
【０００７】
したがって、本発明は、第１の態様において、発泡剤を封入する熱可塑性ポリマーシェルを含む熱膨張性ミクロスフェアであって、熱可塑性ポリマーシェルは、イタコン酸ジアルキルエステルと、少なくとも１種の脂肪族または芳香族モノエチレン性不飽和コモノマーとのコポリマーを含み、イタコン酸ジアルキルエステルは、式（１）：
【０００８】
【化１】
2021503368.tif 000003
［式中、Ｒ１およびＲ２のそれぞれは、互いに別々に、好ましくは１〜４個の炭素原子を有する、アルキル基である］
により、コポリマーは、コモノマーの全重量に対して０〜５０重量％のビニル芳香族コモノマーを含む、熱膨張性ミクロスフェアを提供する。
【０００９】
さらなる態様において、本発明は、発泡剤の存在下でフリーラジカル開始剤を使用する、エチレン性不飽和モノマー（複数可）の水性懸濁重合を含む熱膨張性ミクロスフェアを製造するための方法であって、少なくとも１種のエチレン性不飽和モノマーが式（１）によるイタコン酸ジアルキルエステルである、方法に関する。
【００１０】
さらなる態様において、本発明は、本発明のミクロスフェアの熱膨張によって得られる膨張ミクロスフェアに関する。
【発明を実施するための形態】
【００１１】
本発明によるミクロスフェアの熱可塑性ポリマーシェルは、イタコン酸ジアルキルエステルと、少なくとも１種の脂肪族または芳香族モノエチレン性不飽和コモノマーとのコポリマーを含み、イタコン酸ジアルキルエステルは、式（１）：
【００１２】
【化２】
2021503368.tif 000004
［式中、Ｒ１およびＲ２のそれぞれは、互いに別々に、好ましくは１〜４個の炭素原子を有する、アルキル基である］
による。適切なアルキル基は、メチル、エチル、ｎ−プロピル、イソプロピルおよびブチル基を含む。特に、イタコン酸ジアルキルエステルは、好ましくは、イタコン酸ジメチル（ＤＭＩ）、イタコン酸ジエチル（ＤＥＩ）、イタコン酸ジ（ｎ−プロピル）、イタコン酸ジイソプロピル、イタコン酸ジブチル（ＤＢＩ）からなる群から選択される。
【００１３】
本発明によれば、熱可塑性ポリマーシェル中のコポリマーは、イタコン酸ジアルキルエステルと、少なくとも１種の脂肪族または芳香族モノエチレン性不飽和コモノマーとのコポリマーである。適切なモノ不飽和コモノマーは、例えば（メタ）アクリレート；ビニルエステル；スチレンおよびα−メチルスチレンなどのスチレン；ニトリル含有モノマー；（メタ）アクリルアミド；ハロゲン化ビニリデン、塩化ビニル、臭化ビニルおよび他のハロゲン化されたビニル化合物；メチルビニルエーテル、エチルビニルエーテルなどのビニルエーテル；Ｎ−置換マレイミド；ブタジエン、イソプレン他などのジエン；ビニルピリジン；およびその任意の組み合わせである。
【００１４】
特に好ましいコモノマーは、不飽和ラクトン、（メタ）アクリロニトリル、（メタ）アクリル酸メチル、塩化ビニリデン、メタクリル酸、メタクリルアミドまたはその任意の組み合わせからなるリストから選択される。
【００１５】
好ましい不飽和ラクトンは下記式：
【００１６】
【化３】
2021503368.tif 000005
［式中、Ｒ１、Ｒ２、Ｒ３、Ｒ４のそれぞれは、互いに別々に、Ｈおよび好ましくは１〜４個の炭素原子を有する、アルキル基からなる群から選択される］
を有する。
【００１７】
好ましい実施形態において、上記式のＲ１、Ｒ２、Ｒ３およびＲ４は、以下のように選択される：
Ｒ１＝Ｈ、Ｒ２＝Ｈ、Ｒ３＝ＣＨ３、Ｒ４＝Ｈ（α−メチレン−γ−バレロラクトン（ＭＶＬ）、γ−メチル−α−メチレン−γ−ブチロラクトンと同じ）、
Ｒ１＝Ｈ、Ｒ２＝Ｈ、Ｒ３＝Ｈ、Ｒ４＝Ｈ（α−メチレン−γ−ブチロラクトン（ＭＢＬ））、
Ｒ１＝ＣＨ３、Ｒ２＝Ｈ、Ｒ３＝Ｈ、Ｒ４＝Ｈ（β−メチル−α−メチレン−γ−ブチロラクトン（ＭＭＢＬ））、または
Ｒ１＝Ｈ、Ｒ２＝Ｈ、Ｒ３＝ＣＨ３、Ｒ４＝ＣＨ３（γ，γ−ジメチル−α−メチレン−γ−ブチロラクトン）。
【００１８】
より好ましくは、ラクトンは、ＭＶＬ、ＭＢＬまたはＭＭＢＬのいずれかである。
【００１９】
「（メタ）アクリレートモノマー」は、一般式：
【００２０】
【化４】
2021503368.tif 000006
［式中、Ｒは、水素、および１〜１２個の炭素原子を含有するアルキルからなる群から選択することができ、Ｒ’は、水素およびメチルからなる群から選択することができる］
による化合物およびその異性体を意味する。（メタ）アクリレートモノマーの例は、アクリル酸およびその塩、メタクリル酸およびその塩、アクリル酸無水物、メタクリル酸無水物、アクリル酸メチル、メタクリル酸メチル、アクリル酸エチル、アクリル酸プロピル、アクリル酸ブチル、メタクリル酸ブチル、メタクリル酸プロピル、アクリル酸ラウリル、アクリル酸２−エチルヘキシル、メタクリル酸エチル、メタクリル酸イソボルニル、（メタ）アクリル酸ヒドロキシエチル、（メタ）アクリル酸ヒドロキシプロピル、（メタ）アクリル酸ポリエチレングリコールである。好ましい（メタ）アクリレートモノマーは、アクリル酸メチル、メタクリル酸メチルおよびメタクリル酸を含む。
【００２１】
ビニルエステルモノマーは、一般式：
【００２２】
【化５】
2021503368.tif 000007
［式中、Ｒは１〜１７個の炭素原子を含有するアルキルから選択することができる］
による化合物およびその異性体を意味する。好ましいビニルエステルモノマーは、酢酸ビニル、酪酸ビニル、ステアリン酸ビニル、ラウリン酸ビニル、ミリスチン酸ビニルおよびプロピオン酸ビニルである。
【００２３】
ニトリル含有モノマーは、一般式：
【００２４】
【化６】
2021503368.tif 000008
［式中、Ｒ１およびＲ２は、互いに別々に、水素および１〜１７個の炭素原子を含有するアルキルまたはニトリル基からなる群から選択することができる］
による化合物およびその異性体を意味する。
【００２５】
ニトリル含有モノマーの例は、アクリロニトリル（Ｒ１＝Ｒ２＝Ｈ）、メタクリロニトリル（Ｒ１＝ＣＨ３、Ｒ２＝Ｈ）、フマロニトリル（Ｒ１＝ＣＨ３、Ｒ２＝ＣＮ）、クロトニトリル（crotonitrile）（Ｒ１＝ＣＨ３、Ｒ２＝ＣＨ３）である。好ましいニトリル含有モノマーは、アクリロニトリルおよびメタクリロニトリルである。
【００２６】
（メタ）アクリルアミドモノマーは、一般式：
【００２７】
【化７】
2021503368.tif 000009
［式中、Ｒ１、Ｒ２およびＲ３は、互いに別々に、水素、および１〜１７個の炭素原子を含有するアルキルまたはヒドロキシアルキルからなる群から選択することができる］
による化合物およびその異性体を意味する。
【００２８】
好ましい（メタ）アクリルアミドモノマーは、アクリルアミド（Ｒ１＝Ｒ２＝Ｒ３＝Ｈ）、メタクリルアミド（Ｒ１＝ＣＨ３、Ｒ２＝Ｒ３＝Ｈ）、およびＮ−置換（メタ）アクリルアミドモノマー、例えばＮ，Ｎ−ジメチルアクリルアミド（Ｒ１＝Ｈ、Ｒ２＝Ｒ３＝ＣＨ３）、Ｎ，Ｎ−ジメチルメタクリルアミド（Ｒ１＝Ｒ２＝Ｒ３＝ＣＨ３）、Ｎ−メチロールアクリルアミド（Ｒ１＝Ｈ、Ｒ２＝Ｈ、Ｒ３＝ＣＨ２ＯＨ）である。
【００２９】
Ｎ−置換マレイミドモノマーは、一般式：
【００３０】
【化８】
2021503368.tif 000010
［式中、Ｒは、１〜１７個の炭素原子を含有するアルキルまたはハロゲン原子から選択することができる］
による化合物を意味する。
【００３１】
好ましいＮ−置換マレイミドモノマーは、Ｒが、Ｈ、ＣＨ３、フェニル、シクロヘキシルおよびハロゲンからなる群から選択されるものである。Ｒは、フェニルおよびシクロヘキシルからなる群から選択されることが好ましい。
【００３２】
本発明によれば、イタコン酸ジエステルコポリマーは、コモノマーの全重量に対して０〜５０重量％のビニル芳香族コモノマーを含む。より好ましくは、コポリマーは、４０重量％未満、さらにより好ましくは２０重量％未満、最も好ましくは１０重量％未満のビニル芳香族コモノマーを含む。幾つかの実施形態において、イタコン酸ジエステルコポリマーは、ビニル芳香族コモノマーを実質的に含まないことが好ましい場合がある。ビニル芳香族コモノマーの具体的な例はスチレンである。理論に拘束されることを望むわけではないが、本発明者らは、コモノマーとしての、特により多量のスチレンの使用は、結果として得られるミクロスフェアの不十分な膨張特性をもたらすことがあると考える。しかしながら、幾つかの実施形態において、スチレンが上に指定されるような少量で存在することは可能である。
【００３３】
幾つかの実施形態において、コポリマーは、コモノマーの全重量に対して５０重量％未満のイタコン酸ジアルキルエステルモノマーを含むことが好ましい。最良の膨張特性は、１０〜４５重量％、好ましくは２０〜４０重量％の量のイタコン酸ジアルキルエステルモノマーについて観察された。ポリマー中のコモノマー含量が本明細書内で考察される場合、それは、全ポリマー重量と比較してコポリマー中の構成要素としてのコモノマーの含量として理解され、ポリマー反応生成物中に存在し得る未反応モノマーの遊離モノマー含量としてではない。
【００３４】
幾つかの実施形態において、コポリマーは少なくとも１種の酸性モノマーを含むことが好ましい場合がある。酸性モノマーはこの場合、エチレン性不飽和結合およびカルボキシル基の両方を含む。酸性モノマーの例は、（メタ）アクリル酸、イタコン酸、マレイン酸、フマル酸およびシトラコン酸、ならびにイタコン酸モノメチル、イタコン酸モノエチル、イタコン酸モノブチルなどのそれらのモノエステルである。酸性モノマーは、全ポリマー重量に対して、７０重量％までの量、例えば、１〜５０重量％の量で存在し得る。
【００３５】
幾つかの実施形態において、エチレン性不飽和コモノマーは、少量の１種または複数の架橋多官能性モノマー、例えばジビニルベンゼン、ジ（メタ）アクリル酸エチレングリコール、ジ（メタ）アクリル酸ジ（エチレングリコール）、ジ（メタ）アクリル酸トリエチレングリコール、ジ（メタ）アクリル酸プロピレングリコール、ジ（メタ）アクリル酸１，４−ブタンジオール、ジ（メタ）アクリル酸１，６−ヘキサンジオール、ジ（メタ）アクリル酸グリセロール、ジ（メタ）アクリル酸１，３−ブタンジオール、ジ（メタ）アクリル酸ネオペンチルグリコール、ジ（メタ）アクリル酸１，１０−デカンジオール、トリ（メタ）アクリル酸ペンタエリトリトール、テトラ（メタ）アクリル酸ペンタエリトリトール、ヘキサ（メタ）アクリル酸ジペンタエリトリトール、トリ（メタ）アクリル酸トリアリルホルマール、メタクリル酸アリル、トリ（メタ）アクリル酸トリメチロールプロパン、ジ（メタ）アクリル酸トリブタンジオール、ジ（メタ）アクリル酸ＰＥＧ＃２００、ジ（メタ）アクリル酸ＰＥＧ＃４００、ジ（メタ）アクリル酸ＰＥＧ＃６００、モノアクリル酸３−アクリロイルオキシグリコール、トリアクリルホルマール、イソシアン酸トリアリル、イソシアヌル酸トリアリル、１，４−ブタンジオールジビニルエーテル、およびトリビニルシクロヘキサンのうちの１種もしくは複数またはその任意の組み合わせを含む。特に、少なくとも三官能性である架橋モノマーが好ましい。架橋官能性モノマーの量は、全ポリマー重量の、例えば０．１〜５重量％、より好ましくは０．１〜３重量％、およびさらにより好ましくは０．１〜１重量％であることができる。
【００３６】
ポリマーシェルの軟化温度は、そのガラス転移温度（Ｔｇ）に通常対応し、好ましくは０〜３５０℃、最も好ましくは５０〜３００℃の範囲内である。
【００３７】
ポリマーシェルは発泡剤含有中空コアを囲む、すなわち、ポリマーシェルは発泡剤を封入する。発泡剤（噴射剤）は、熱可塑性シェルの軟化温度を超える温度で微粒子を膨張させることができる十分に高い蒸気圧を有するように選択される。ほとんどの場合、発泡剤の沸点は、熱可塑性シェルの軟化温度ほど高くない。発泡剤の大気圧での沸点は、好ましくは−５０〜２５０℃、より好ましくは−２０〜２００℃、最も好ましくは−２０〜１００℃の範囲にある。膨張性ミクロスフェア中の発泡剤の量は、微粒子の全重量に対して好ましくは５〜６０重量％、より好ましくは１０〜５０重量％、最も好ましくは１５〜４０重量％、特に最も好ましくは１５〜３５重量％である。
【００３８】
発泡剤は単一化合物であっても化合物の混合物であってもよい。好ましくは、発泡剤は炭化水素または炭化水素の混合物である。より好ましくは、それは、１〜１８個の炭素原子、さらにより好ましくは３〜１５個の炭素原子、最も好ましくは４〜１２個の炭素原子を有する炭化水素、またはその混合物である。炭化水素は、飽和炭化水素または不飽和炭化水素であってもよい。炭化水素は、脂肪族、環状または芳香族炭化水素であってもよい。適切な炭化水素の例は、ｎ−ブタン、イソブタン、ｎ−ペンタン、イソペンタン、シクロペンタン、ネオペンタン、ヘキサン、イソヘキサン、ネオヘキサン、シクロヘキサン、ヘプタン、イソヘプタン、オクタン、イソオクタン、デカン、ドデカン、イソドデカン、およびその任意の組み合わせを含む。それらに加えて、石油エーテルなどの他の炭化水素類も使用することができる。発泡剤は、ｎ−ブタン、イソブタン、ｎ−ペンタン、イソペンタン、イソヘキサン、イソオクタン、イソドデカンまたはその混合物を含むことが好ましい。
【００３９】
膨張が始まる温度はＴ開始と呼ばれ、最大の膨張に到達する温度はＴ最大と呼ばれる。幾つかの応用において、例えば押出または射出成形工程中での熱可塑性材料の発泡のような高温用途に使用するために、ミクロスフェアが高いＴ開始および高い膨張能力を有することが望ましい。膨張性ミクロスフェアとしてのＴ開始は、好ましくは６０〜３００℃、より好ましくは７０〜２５０℃である。幾つかの実施形態において、Ｔ開始は、１９０〜２４０℃の範囲であることができる。他の実施形態において、６０〜１９０℃などの低いＴ開始温度が好ましい。膨張性ミクロスフェアとしてのＴ最大は、好ましくは１００〜３５０℃、最も好ましくは１１０〜２７０℃である。
【００４０】
膨張性ミクロスフェアは、好ましくは１〜５００μｍ、より好ましくは３〜２００μｍ、最も好ましくは３〜１００μｍの体積メジアン径を有する。
【００４１】
本明細書において使用される用語「膨張性ミクロスフェア」とは、それまで膨張していない膨張性ミクロスフェア、すなわち、未膨張の膨張性ミクロスフェアを指す。
【００４２】
本発明による熱膨張性ミクロスフェアは、少なくとも部分的にバイオ系であるモノマーから作製されるので、エコフットプリントが低減する。バイオ系とは、モノマーが化石燃料由来でないことを意味する。式（１）のイタコン酸ジアルキルエステルは、イタコン酸によってバイオマスから作製することができる。イタコン酸は、例えば米国特許第３，０４４，９４１号明細書に述べられているような炭水化物の発酵によって作製することができる。またコモノマーとして上に挙げた不飽和ラクトンも、バイオマスから種々の経路によって作製することができる。ツリパリンＡとしても知られるα−メチレン−γ−ブチロラクトン（ＭＢＬ）は、チューリップから分離することができる天然に存在する物質である。ＭＢＬ、β−メチル−α−メチレン−γ−ブチロラクトン（ＭＭＢＬ）およびγ，γ−ジメチル−α−メチレン−γ−ブチロラクトンは、イタコン酸などのバイオ系化合物から合成することができる。α−メチレン−γ−バレロラクトン（ＭＶＬ）は、米国特許出願公開第２００６／１００４４７号明細書に記述されているようなＤｕＰｏｎｔによって開発された方法によるレブリン酸経由のバイオマスに由来するものであってもよい。
【００４３】
本発明において使用されるバイオ系モノマーは、驚いたことに熱可塑性シェルに熱可塑性を与えて、膨張ミクロスフェアを形成するために加熱された場合、熱膨張性ミクロスフェアの十分な膨張を確実にする。バイオ系モノマーを含む熱可塑性シェルは、驚いたことにその中に発泡剤を保持する。
【００４４】
さらなる態様において、本発明は、上記の熱膨張性ミクロスフェアを製造するための方法に関する。本方法は、発泡剤の存在下でフリーラジカル開始剤を使用する、上記のエチレン性不飽和モノマーの水性懸濁重合を含み、少なくとも１種のエチレン性不飽和モノマーは上記の式（１）によるイタコン酸ジエステルである。コモノマーおよび発泡剤の種類および量に関して、膨張性ミクロスフェアの上記の記述が参照される。製作は、米国特許第３，６１５，９７２号明細書、米国特許第３，９４５，９５６号明細書、米国特許第４，２８７，３０８号明細書、米国特許第５，５３６，７５６号明細書、欧州特許第０  ４８６  ０８０号明細書、米国特許第６，５０９，３８４号明細書、国際公開第２００４／０７２１６０号パンフレット、国際公開第２００７／０９１９６０号パンフレットに述べられているのと同じ原理に従ってもよい。
【００４５】
懸濁重合の典型的な方法において、モノマーおよび発泡剤は一緒に混合されて、いわゆる油相を形成する。次いで、油相は、例えば撹拌する、かき混ぜることにより水性混合物と混合されてエマルションを形成する。エマルション形成は、結果として得られたエマルション小滴の大きさの操作を可能にする。エマルション小滴は、５００μｍまでの、好ましくは３〜１００μｍの範囲の平均径を有することが好ましい。エマルション形成は、当業界で知られている装置によって実施されて前述の範囲内の平均径を有するエマルション小滴を与えることができる。
【００４６】
エマルションは、界面活性剤などの当業界で知られている、いわゆる安定化剤もしくは沈殿防止剤、ポリマーまたは粒子を用いて安定させることができる。
【００４７】
好ましい安定化システムは、いわゆる「ピッカリングエマルション」プロセスによる粒子安定化である。エマルション小滴の安定化は、以下の幾つかの理由のために好ましい；安定化なしでは、モノマーおよび発泡剤を含有するエマルション小滴の融合が生じ得る。融合には負の効果があり、例えば、不均一なエマルション小滴の粒度分布は、結果として種々の大きさを有する望ましくない割合のエマルション小滴をもたらし、重合後の熱膨張性ミクロスフェアの望ましくない特性につながる。さらに、安定化は、熱膨張性ミクロスフェアの凝集を防止する。加えて、安定化によって、不均一な熱膨張性ミクロスフェアの形成、ならびに／または熱膨張性ミクロスフェアの不均一な熱可塑性シェルおよび不完全な熱可塑性シェルの形成を防止することができる。沈殿防止剤は、好ましくは、モノマー（複数可）および発泡剤を含むモノマー相の全重量に対して１〜２０重量％の量で存在する。
【００４８】
幾つかの実施形態において、沈殿防止剤は、Ｃａ、Ｍｇ、Ｂａ、Ｚｎ、ＮｉおよびＭｎのような金属の塩、酸化物および水酸化物からなる群から選択され、例えば、リン酸カルシウム、炭酸カルシウム、水酸化マグネシウム、酸化マグネシウム、硫酸バリウム、シュウ酸カルシウム、および亜鉛、ニッケルまたはマンガンの水酸化物のうちの１種または複数である。これらの沈殿防止剤は、高いｐＨ、好ましくは５〜１２、より好ましくは６〜１０、さらにより好ましくは７〜１０で適切に使用される。好ましくは、水酸化マグネシウムが使用される。
【００４９】
他の実施形態において、低いｐＨ、好ましくは１〜７、より好ましくは３〜５で行うことが有利であり得る。このｐＨ範囲に適切な沈殿防止剤は、でんぷん、メチルセルロース、ヒドロキシプロピルメチルセルロース、ヒドロキシプロピルメチルセルロース、カルボキシメチルセルロース、寒天、シリカ、コロイド粘土、アルミニウムまたは鉄の酸化物および水酸化物からなる群から選択される。好ましくは、シリカが使用される。
【００５０】
沈殿防止剤の効果を高めるために、また、モノマー（複数可）の全重量に対して、少量、例えば０．００１〜１重量％の１種または複数の共安定剤を添加することが可能である。共安定剤は、例えば、水溶性スルホン化ポリスチレン、アルギン酸塩、カルボキシメチルセルロース、テトラメチルアンモニウムヒドロキシドもしくはクロリド、または水溶性複合樹脂質アミン縮合生成物、例えば、ジエタノールアミンとアジピン酸との水溶性縮合生成物、エチレンオキシドと尿素とホルムアルデヒドとの水溶性縮合生成物、ポリエチレンイミン、ポリビニルアルコール、ポリビニルピロリドン、ポリビニルアミン、両性物質、例えば、タンパク質性物質、例えば、ゼラチン、膠、カゼイン、アルブミン、グルチン、非イオン性物質、例えば、メトキシセルロース、乳化剤として通常分類されるイオン性物質、例えば、石鹸、硫酸アルキルおよびスルホン酸アルキル、ならびに長鎖第四級アンモニウム化合物のうちの１種または複数から選択することができる有機材料であることができる。
【００５１】
幾つかの実施形態において、沈殿防止剤は、共安定剤を含むシリカ粒子であってもよい。共安定剤を含むシリカ粒子は、熱膨張性の熱可塑性ミクロスフェアの熱可塑性シェル、および結果として得られる膨張ミクロスフェアの表面に安定化保護層を与える。シリカ粒子および共安定剤のそのような組み合わせは、米国特許第３，６１５，９７２号明細書に開示されている。共安定剤は、この場合、時には還元剤を含む金属イオン（Ｃｒ（ＩＩＩ）、Ｍｇ（ＩＩ）、Ｃａ（ＩＩ）、Ａｌ（ＩＩＩ）またはＦｅ（ＩＩＩ）など）；凝集剤（アジピン酸とジエタノールアミンの重縮合オリゴマーなど）から選択することができる。金属イオンは、シリカ粒子および凝集剤と相互作用し、エマルション小滴の融合を防止し、それによってエマルション小滴を安定させる。他の実施形態において、シリカ粒子は、ＰＣＴ／欧州特許出願公開第２０１７／０６７３４９号明細書に記述されているような１つまたは複数のオルガノシラン基で改質されていてもよい。
【００５２】
本発明のミクロスフェアを調製するための適切な、好ましくはバッチ式の手順において、重合は、反応槽中で下記のように行われる。１００部のモノマー相（モノマーおよび発泡剤を含み、その割合は、最終生成物のポリマーシェル中のモノマー（複数可）と発泡剤の量の割合を決定する）に対して、好ましくは０．１〜５部の量の１種または複数の重合開始剤、好ましくは１００〜８００部の量の水性相、および好ましくは１〜２０部の量の１種または複数の沈殿防止剤が、混合され均質化される。得られるモノマー相の小滴の大きさは、例えば、米国特許第３，６１５，９７２号明細書に述べられている原理に従って、最終の膨張性ミクロスフェアの大きさを決定し、これは、様々な沈殿防止剤を用いるすべての同様の製造方法に対して適用することができる。適切なｐＨは、上記のように、使用される沈殿防止剤に依存する。
【００５３】
得られたエマルションは、少なくとも１種の開始剤を使用して、従来のラジカル重合にかけられる。一般に、開始剤は、モノマー相の重量に対して０．１〜５重量％の量で使用される。従来のラジカル重合開始剤は、ジアルキルペルオキシド、ジアシルペルオキシド、ペルオキシエステル、ペルオキシジカルボネートまたはアゾ化合物などの１種または複数の有機過酸化物から選択される。適切な開始剤には、ジセチルペルオキシジカルボネート、ジ（４−ｔｅｒｔ−ブチルシクロヘキシル）ペルオキシジカルボネート、ジオクタニルペルオキシド、ジベンゾイルペルオキシド、ジラウロイルペルオキシド、ジデカノイルペルオキシド、ｔｅｒｔ−ブチルペルアセテート、ｔｅｒｔ−ブチルペルラウレート、ｔｅｒｔ−ブチルペルベンゾエート、ｔｅｒｔ−ブチルヒドロペルオキシド、クメンヒドロペルオキシド、クメンエチルペルオキシド、ジイソプロピルヒドロキシジカルボキシレート、２，２’−アゾビス（２，４−ジメチルバレロニトリル）、２，２’−アゾビス（２−メチルプロピオネート）、２，２’−アゾビス［２−メチル−Ｎ−（２−ヒドロキシエチル）プロピオンアミド］などが挙げられる。また、高エネルギーのイオン化照射、ＵＶ照射などの照射を用い光開始剤またはマイクロ波支援開始と組み合わせて重合を開始させることも可能である。
【００５４】
重合が本質的に完了したら、ミクロスフェアは通常、水性スラリーまたは分散液として得られ、この場合、これらはそのままで使用することができ、または、任意の従来の手段、例えば、ベッド濾過、フィルター圧搾、リーフ濾過、回転濾過、ベルト濾過もしくは遠心分離などによって脱水して、いわゆる湿潤ケーキを得ることができる。任意の従来の手段、例えば、噴霧乾燥、棚乾燥、トンネル乾燥、回転乾燥、ドラム乾燥、空気乾燥、ターボシェルフ乾燥、ディスク乾燥または流動床乾燥などによって、ミクロスフェアを乾燥することもまた可能である。
【００５５】
適切であるならば、例えば、前述の国際公開第２００４／０７２１６０号パンフレットまたは米国特許第４，２８７，３０８号明細書に記載されている手順のいずれかによって、ミクロスフェアは、任意の段階において、残存する未反応モノマーの量を減らすために処理されてもよい。
【００５６】
本発明のさらなる態様は、上記のような膨張性ミクロスフェアを膨張させることにより得られる膨張ミクロスフェアに関する。膨張は、一般に未膨張のミクロスフェアの直径より２〜５倍大きな粒子直径をもたらす。膨張ミクロスフェアの密度は、例えば、０．００５〜０．１０ｇ／ｃｍ３であることができる。膨張は、Ｔ開始を超える温度で、好ましくは少なくとも９０℃の温度で膨張性ミクロスフェアを熱することにより達成される。上限温度は、ミクロスフェアが崩壊し始めるときに設定され、ポリマーシェルおよび発泡剤の正確な組成に依存する。Ｔ開始およびＴ最大の範囲は、適切な膨張温度を見つけるために使用することができる。ほとんどの場合、範囲６０〜３００℃、またはより好ましくは範囲７０〜２５０℃の温度が適切である。膨張ミクロスフェアの密度は、加熱についての温度および時間を選ぶことにより制御することができる。例えば、欧州特許第０  ３４８  ３７２号明細書、国際公開第２００４／０５６５４９号パンフレットまたは国際公開第２００６／００９６４３号パンフレットに述べられているように、膨張は、任意の適切な装置で加熱するための任意の適切な手段によって達成することができる。
【００５７】
本発明の膨張性ミクロスフェアおよび膨張ミクロスフェアは、各種用途、例えば、印刷インク（例えば水系インク、溶媒系インク、プラスチゾル、感熱式プリンター紙、ＵＶ硬化インクなど、例えば、テキスタイル、壁紙用など）、パテ、シーラント、多孔質セラミックス、おもちゃの粘土、アンダーボディコーティング、接着剤、接着剤剥がし、工学用コルク、人工レザー、本革、ペンキ、不織布材料、紙および板、紙、板、プラスチック、金属およびテキスタイルなどの様々な材料用のコーティング（例えば、滑り止めコーティングなど）、火薬、ケーブル絶縁材、熱可塑性樹脂（例えば、ポリエチレン、ポリ塩化ビニル、ポリ（エチレン−酢酸ビニル）、ポリプロピレン、ポリアミド、ポリ（メタクリル酸メチル）、ポリカルボネート、アクリロニトリル−ブタジエン−スチレンポリマー、ポリ乳酸、ポリオキシメチレン、ポリエーテルエーテルケトン、ポリエーテルイミド、ポリエーテルスルホン、ポリスチレン、およびポリテトラフルオロエチレン）または熱可塑性エラストマー（スチレン−エチレン−ブチレン−スチレンコポリマー、スチレン−ブタジエン−スチレンコポリマー、熱可塑性ポリウレタンおよび熱可塑性ポリオレフィンなど）、スチレン−ブタジエンゴム、天然ゴム、加硫ゴム、シリコーンゴム、熱硬化性ポリマー（エポキシ、ポリウレタンおよびポリエステルなど）に役立つ。これらの用途のうちの幾つかにおいて、膨張ミクロスフェアは、例えばパテ、シーラント、おもちゃの粘土、本革、ペンキ、火薬、ケーブル絶縁材、多孔質セラミックス、および熱硬化性ポリマー（エポキシ、ポリウレタンおよびポリエステルのような）において特に有利である。幾つかの場合には、例えばアンダーボディコーティング、シリコーンゴムおよび軽量発泡体において、本発明の膨張ミクロスフェアおよび膨張性ミクロスフェアの混合物を使用することもまた可能である。
【００５８】
本発明は、以下の実施例に関連してさらに記述されるが、しかし、本発明の範囲を限定すると解釈されるべきではない。他に明示されない限り、すべての部および百分率は重量部および重量パーセントを指す。
【実施例】
【００５９】
Ｍｅｔｔｌｅｒ  Ｔｏｌｅｄｏ  ＴＭＡ／ＳＤＴＡ８５１ｅでＳＴＡＲｅソフトウェアを用いて２０℃／分の加熱速度および０．０６Ｎの荷重（正味）を使用して膨張特性を乾燥粒子で評価した。Ｔ開始は膨張が始まる温度であり、Ｔ最大は最大の膨張が得られる温度であり、ＴＭＡ密度はＴ最大でのミクロスフェアの密度である。ＴＭＡ密度が下がれば、ミクロスフェアはそれだけよく膨張している。１ｇ／ｍｌというＴＭＡ密度は膨張しなかったことを意味する。
【００６０】
粒径および粒度分布は、Ｍａｌｖｅｒｎ  Ｍａｓｔｅｒｓｉｚｅｒ  Ｈｙｄｒｏ  ２０００  ＳＭ装置のレーザー光散乱によって含湿試料で測定した。平均粒径を体積メジアン径ｄ（０．５）として表示する。
【００６１】
Ｍｅｔｔｌｅｒ  Ｔｏｌｅｄｏ  ＴＧＡ／ＤＳＣ  １の熱重量分析（ＴＧＡ）によって、ＳＴＡＲｅソフトウェアを用いて発泡剤の量を測定した。できるだけ湿分を除くために、また残存モノマーも、存在する場合には分析に先立って試料をすべて乾燥した。分析は、３０℃から開始して２０℃／分の加熱速度を使用して窒素の雰囲気下で実施した。
【００６２】
[実施例１]
水中のＭｇ（ＯＨ）２で安定化した有機小滴を含有する反応混合物を、相を混合し、適切な小滴の大きさが達成されるまで激しく撹拌することにより作製した。水分散液は、２．４部のＭｇ（ＯＨ）２および約３００部の水を含んでいた。有機小滴は、０．５部のジセチルペルオキシジカルボネート、２５部のイソペンタン、および０．５部のトリメタクリル酸トリメチロールプロパンを含んでいた。イタコン酸ジメチル（ＤＭＩ）、アクリロニトリル（ＡＮ）およびアクリル酸メチル（ＭＡ）を表１に重量部で示す量、添加した。密封した反応器中５７℃で５時間の間、続いて６３℃で４時間の間かき混ぜながら重合を実施した。室温まで冷却した後、得られたミクロスフェアスラリーの試料を粒度分布の測定のために取り出した。濾過、洗浄および乾燥した後、ＴＭＡで粒子を分析した。乾燥粒子は、約２０重量％のイソペンタンを含んでいた。粒径およびＴＭＡの結果を表１に示す。
【００６３】
[実施例２]
約２６０部の水、３０部の５０重量％表面改質コロイダルシリカ（Ｌｅｖａｓｉｌ  ５０／５０、４０％プロピルシリル／６０％グリセロールプロピルシリルを用いて表面改質）を含む分散液を調製し、約４．５のｐＨに維持した。水性分散液を、２部のジラウロイルペルオキシド、２５部のイソペンタン、および０．５部のトリメタクリル酸トリメチロールプロパンを含む有機相と混合した。イタコン酸ジメチル、アクリロニトリルおよびアクリル酸メチルを、表１に示す量、添加した。密封した反応器中で２０時間の間かき混ぜながら、６２℃で重合を実施した。室温まで冷却した後、得られたミクロスフェアスラリーの試料を粒度分布の測定のために取り出した。濾過、洗浄および乾燥した後、ＴＭＡで粒子を分析した。乾燥粒子は、約１６重量％のイソペンタンを含んでいた。粒径およびＴＭＡの結果を表１に示す。
【００６４】
[実施例３]
表１に従って添加したモノマーは別にして、実施例２のようにミクロスフェアを調製した。乾燥粒子は、約１６重量％のイソペンタンを含んでいた。粒径およびＴＭＡの結果を表１に示す。
【００６５】
[実施例４]
水中のＭｇ（ＯＨ）２で安定化した有機小滴を含有する反応混合物を、相を混合し、適切な小滴の大きさが達成されるまで激しく撹拌することにより作製した。水分散液は、３．２部のＭｇ（ＯＨ）２および約２８０部の水を含んでいた。有機小滴は、２部のジラウロイルペルオキシド、２７部のイソペンタンおよび０．３部のトリメタクリル酸トリメチロールプロパンを含んでいた。イタコン酸ジメチル、アクリロニトリルおよびアクリル酸メチルを表１に重量部で示す量で添加した。密封した反応器中６２℃で２０時間の間かき混ぜながら重合を実施した。室温まで冷却した後、得られたミクロスフェアスラリーの試料を粒度分布の測定のために取り出した。濾過、洗浄および乾燥した後、ＴＭＡで粒子を分析した。乾燥粒子は、約２１重量％のイソペンタンを含んでいた。粒径およびＴＭＡの結果を表１に示す。
【００６６】
[実施例５]
表１に従って添加したモノマーは別にして、実施例４のようにミクロスフェアを調製した。乾燥粒子は、約２０重量％のイソペンタンを含んでいた。粒径およびＴＭＡの結果を表１に示す。
【００６７】
[実施例６]
表１に従って添加したモノマーは別にして、実施例２のようにミクロスフェアを調製した。乾燥粒子は、約２１重量％のイソペンタンを含んでいた。粒径およびＴＭＡの結果を表１に示す。
【００６８】
[実施例７]
約２６０部の水、３０部の５０重量％表面改質コロイダルシリカ（Ｌｅｖａｓｉｌ  ５０／５０、４０％プロピルシリル／６０％グリセロールプロピルシリルを用いて表面改質）を含む分散液を調製し、約４．５のｐＨに維持した。水性分散液を、２部のジセチルペルオキシジカルボネート、２５部のイソペンタン、および０．５部のトリメタクリル酸トリメチロールプロパンを含む有機相と混合した。イタコン酸ジメチルおよび塩化ビニリデンを、表１に示す量、添加した。密封した反応器中５７℃で５時間の間、続いて６３℃で４時間の間かき混ぜながら重合を実施した。室温まで冷却した後、得られたミクロスフェアスラリーの試料を粒度分布の測定のために取り出した。乾燥粒子は、約１４重量％のイソペンタンを含んでいた。粒径および膨張の結果を表１に示す。
【００６９】
【表１】
2021503368.tif 000011
【００７０】
[実施例８〜１０]
表２に従って添加したモノマーは別にして、実施例４のように実施した複数の重合実験でミクロスフェアを調製した。乾燥粒子は、約２１〜３６重量％のイソペンタンを含んでいた。粒径およびＴＭＡの結果を表２に示す。
【００７１】
[実施例１１]
水中のＭｇ（ＯＨ）２で安定化した有機小滴を含有する反応混合物を、相を混合し、適切な小滴の大きさが達成されるまで激しく撹拌することにより作製した。水分散液は、６．５部のＭｇ（ＯＨ）２および約２２０部の水を含んでいた。有機小滴は、０．５部のジ（４−ｔｅｒｔ−ブチルシクロヘキシル）ペルオキシジカルボネート、３４部のイソペンタンおよび０．３部のトリメタクリル酸トリメチロールプロパンを含んでいた。イタコン酸ジメチル、アクリロニトリルおよびα−メチレン−γ−バレロラクトンを表２に重量部で示す量、添加した。密封した反応器中５６℃で６時間の間、続いて６２℃で５時間の間かき混ぜながら重合を実施した。室温まで冷却した後、得られたミクロスフェアスラリーの試料を粒度分布の測定のために取り出した。濾過、洗浄および乾燥した後、ＴＭＡで粒子を分析した。乾燥粒子は、約２８重量％のイソペンタンを含んでいた。粒径およびＴＭＡの結果を表２に示す。
【００７２】
[実施例１２]
約２６０部の水、８．５部の４０重量％コロイダルシリカ（Ｂｉｎｄｚｉｌ  ４０／２２０）、６０部のＮａＣｌ、ならびにアジピン酸およびジエタノールアミンの０．７部の縮重合物オリゴマーを含む分散液を調製し、約３．２のｐＨに維持した。水性分散液を、２部のジラウロイルペルオキシド、２６部のイソペンタン、および０．３部のトリメタクリル酸トリメチロールプロパンを含む有機相と混合した。イタコン酸ジメチル、アクリロニトリル、メタクリロニトリルおよびメタクリル酸を、表２に示す量、添加した。０．０６部のＦｅ（ＮＯ３）３を添加し、密封した反応器中６２℃で２０時間の間かき混ぜながら重合を実施した。室温まで冷却した後、得られたミクロスフェアスラリーの試料を粒度分布の測定のために取り出した。濾過、洗浄および乾燥した後、ＴＭＡで粒子を分析した。乾燥粒子は、約２２重量％のイソペンタンを含んでいた。粒径およびＴＭＡの結果を表２に示す。
【００７３】
[実施例１３〜１４]
表２に従って添加したモノマーは別にして、実施例１２のように実施した複数の重合実験でミクロスフェアを調製した。実施例１３〜１４の乾燥粒子は、それぞれ約２６重量％および１８重量％のイソペンタンを含んでいた。粒径およびＴＭＡの結果を表２に示す。
【００７４】
【表２】
2021503368.tif 000012
【００７５】
[実施例１５〜１７]
表３に従って添加したモノマーは別にして、実施例２のように実施した複数の重合実験でミクロスフェアを調製した。乾燥粒子は、約１４〜１７重量％のイソペンタンを含んでいた。粒径およびＴＭＡの結果を表３に示す。
【００７６】
[実施例１８〜２０]
表３に従って添加したモノマー、および表３に従って添加した実施例４と同じ量の発泡剤は別にして、実施例４のように実施した複数の重合実験でミクロスフェアを調製した。実施例１８の乾燥粒子は約１９重量％のイソペンタンを含み、実施例１９〜２０の乾燥粒子は約７〜１２重量％のイソブタンを含んでいた。ＴＭＡの結果および粒径を表３に示す。
【００７７】
[実施例２１]
約２７０部の水、３１部の５０重量％表面改質コロイダルシリカ（Ｌｅｖａｓｉｌ  ５０／５０、４０％プロピルシリル／６０％グリセロールプロピルシリルを用いて表面改質）を含む分散液を調製し、約７のｐＨに維持した。水性分散液を、２部のジラウロイルペルオキシド、２７部のイソペンタン、および０．３部のトリメタクリル酸トリメチロールプロパンを含む有機相と混合した。イタコン酸ジブチル、アクリロニトリルおよびアクリル酸メチルを、表３に示す量、添加した。密封した反応器中６２℃で２０時間の間かき混ぜながら重合を実施した。室温まで冷却した後、得られたミクロスフェアスラリーの試料を粒度分布の測定のために取り出した。濾過、洗浄および乾燥した後、ＴＭＡで粒子を分析した。乾燥粒子は、約１１重量％のイソペンタンを含んでいた。粒径およびＴＭＡの結果を表３に示す。
【００７８】
【表３】
2021503368.tif 000013
【００７９】
[実施例２２]
約２７０部の水、２２部の５０重量％表面改質コロイダルシリカ（Ｌｅｖａｓｉｌ  ５０／５０、４０％プロピルシリル／６０％グリセロールプロピルシリルを用いて表面改質）を含む分散液を調製し、約４．５のｐＨに維持した。水性分散液を、１．８部のジセチルペルオキシジカルボネート、２８部のイソブタン、および０．５部のトリメタクリル酸トリメチロールプロパンを含む有機相と混合した。イタコン酸ジメチル、アクリロニトリルおよびアクリル酸メチルを、表４に示す量、添加した。密封した反応器中５７℃で５時間の間、続いて６３℃で４時間の間かき混ぜながら重合を実施した。反応器の外側で粒子を扱う前に、７０℃で４．５時間、４部のＮａＨＳＯ３を用いる処理によって残存モノマーの量を低減した。室温まで冷却した後、得られたミクロスフェアスラリーの試料を粒度分布の測定のために取り出した。濾過、洗浄および乾燥した後、粒子を分析した。乾燥粒子は、約１９重量％のイソブタンを含んでいた。粒径およびＴＭＡの結果を表４に示す。
【００８０】
[実施例２３]
表４に従って添加したモノマー、および表４に従って添加した実施例２２と同じ量の発泡剤は別にして、実施例２２のようにミクロスフェアを調製した。乾燥粒子は、約１２重量％のｎ−ブタンを含んでいた。ＴＭＡの結果および粒径を表４に示す。
【００８１】
[実施例２４]
約２４０部の水、２０部の５０重量％表面改質コロイダルシリカ（Ｌｅｖａｓｉｌ  ５０／５０、４０％プロピルシリル／６０％グリセロールプロピルシリルを用いて表面改質）を含む分散液を調製し、約４．５のｐＨに維持した。水性分散液を、１．８部のジセチルペルオキシジカルボネート、１９部のイソブタン、および０．３部のトリメタクリル酸トリメチロールプロパンを含む有機相と混合した。イタコン酸ジメチル、塩化ビニリデンおよびアクリル酸メチルを、表４に示す量、添加した。密封した反応器中５７℃で５時間の間、続いて６３℃で４時間の間かき混ぜながら重合を実施した。反応器の外側で粒子を扱う前に、７３℃で４時間、２．２部の過硫酸ナトリウムを用いる処理によって残存モノマーの量を低減した。室温まで冷却した後、得られたミクロスフェアスラリーの試料を粒度分布の測定のために取り出した。濾過、洗浄および乾燥した後、粒子を分析した。乾燥粒子は、約３重量％のイソブタンを含んでいた。粒径およびＴＭＡの結果を表４に示す。
【００８２】
【表４】
2021503368.tif 000014
【００８３】
[実施例２５〜２７（比較例）］
２２．３部の水、２．７９（±０．０２）部の改質コロイダルシリカ（実施例２の）、０．８９部の１Ｍ  ＮａＯＨ水溶液および１．４２部の１０重量％酢酸水溶液を使用して水性相を調製し、これに０．５４部の３５重量％ジセチルペルオキシジカルボネート溶液を添加した。別々に、表５に列挙した相対量で９．４８部のモノマー（アクリロニトリル（ＡＮ）、アクリル酸メチル（ＭＡ）およびマレイン酸ジメチル（ＤＭＭ））の有機相を、２．４部のイソペンタンおよび０．０５部のトリメタクリル酸トリメチロールプロパンと一緒に調製した。相は一緒に混合し、撹拌して均質化を確実にした。重合は密封した槽中で５７℃で５時間、続いて６３℃で４時間、絶えずかき混ぜながら行い、その後室温に冷却した。次いで、固形分を濾過し乾燥した。結果は表５に示す。乾燥粒子は、実施例２５〜２７についてそれぞれ４．１、２４．４および１３．０重量％の値を有する、可変量の揮発性物質（主として発泡剤）を含んでいた。
【００８４】
[実施例２８〜３０（比較例）］
実施例２５の手順を実施し、この場合、水性相は２２．３部の水、２．８３（±０．０１）部の改質コロイダルシリカ（実施例２の）、０．８９部の１Ｍ  ＮａＯＨ水溶液、１．４２部の１０重量％酢酸水溶液、および０．５４部の３５重量％ジセチルペルオキシジカルボネート溶液を含み、有機相は、表５に列挙した相対量でアクリロニトリル（ＡＮ）、アクリル酸メチル（ＭＡ）およびマレイン酸ジエチル（ＤＥＭ）モノマーの合計９．４８部を、２．４部のイソペンタンおよび０．０５部のトリメタクリル酸トリメチロールプロパンと一緒に含む。さらにこれらの実施例について、６２℃で２０時間重合を行った。結果は表５に示す。乾燥粒子は、実施例２８〜３０についてそれぞれ１３．７、１６．５および７．４重量％の値を有する、可変量の揮発性物質（主として発泡剤）を含んでいた。
【００８５】
これらの比較実験についての結果は、イタコン酸ジアルキルエステル以外のジアルキルエステルを使用する系が、例えばミクロスフェアのより低い収率および／または低品質の膨張性ミクロスフェアを生じることによって、必要とされるミクロスフェアの特性を必ずしももたらさず、その結果、熱処理が必要とされる低密度をもたらさないことを実証している。
【００８６】
【表５】
2021503368.tif 000015
【国際調査報告】
2021503368.tif 000018
2021503368.tif 000019
2021503368.tif 000020